(57)【特許請求の範囲】
【請求項１】
スチールコードの表面が、天然ゴム及び／又は合成ゴムからなり、ゴム中に含まれる（Ａ）カーボンブラックが、ΔＤ８０、ΔＤ１０について、０．０１μｍ≦粒度分布ΔＤ８０≦０．０６μｍ、０．２μｍ≦粒度分布ΔＤ１０≦０．６μｍ、かつΔＤ１０中心値が、０．１μｍ以上／０．２μｍ以下であることを満たし、ゴム成分１００質量部に対して３０〜６０質量部含み、（Ｂ）ビスマレイミド、（Ｃ）アルキリデンヒドラジド、（Ｄ）ジスルファン、（Ｅ）カルボン酸ヒドラジド、（Ｆ）Ｎ，Ｎ’−ビス（２−メチル−２−ニトロプロピル）−１，６−ジアミノヘキサン、（Ｇ）５−ニトロソ−８−ヒドロキシキノリンからなるカーボンブラックカップリング剤より選ばれた少なくとも１種の化合物、有機酸コバルト塩（Ｈ）を０〜５質量部含むゴム組成物にて被服されていることを特徴とするゴム−スチールコード複合体。
ここで、ΔＤ８０、ΔＤ１０とはそれぞれＪＩＳ  Ｋ６２１７−６に準ずるディスク遠心沈降式粒度分布測定により得られた凝集体質量分布曲線における、頻度の高さが最大点の８０％、１０％のときの分布の幅であり、ΔＤ１０中心値とは前記１０％での分布の中心値を示す。
【請求項２】
スチールコードの表面が、天然ゴム及び／又は合成ゴムからなり、ゴム中に含まれる（Ａ）カーボンブラックが、ΔＤ８０、ΔＤ１０について、０．０１μｍ≦粒度分布ΔＤ８０≦０．０６μｍ、０．２μｍ≦粒度分布ΔＤ１０≦０．６μｍ、かつΔＤ８０中心値が、０．０３μｍ以上／０．１５μｍ以下であることを満たし、ゴム成分１００質量部に対して３０〜６０質量部含み、（Ｂ）ビスマレイミド、（Ｃ）アルキリデンヒドラジド、（Ｄ）ジスルファン、（Ｅ）カルボン酸ヒドラジド、（Ｆ）Ｎ，Ｎ’−ビス（２−メチル−２−ニトロプロピル）−１，６−ジアミノヘキサン、（Ｇ）５−ニトロソ−８−ヒドロキシキノリンからなるカーボンブラックカップリング剤より選ばれた少なくとも１種の化合物、有機酸コバルト塩（Ｈ）を０〜５部含むゴム組成物にて被服されていることを特徴とするゴム−スチールコード複合体。
ここで、ΔＤ８０、ΔＤ１０とはそれぞれＪＩＳ  Ｋ６２１７−６に準ずるディスク遠心沈降式粒度分布測定により得られた凝集体質量分布曲線における、頻度の高さが最大点の８０％、１０％のときの分布の幅であり、ΔＤ８０中心値とは前記８０％での分布の中心値を示す。
【請求項３】
前記スチールコードがコードの周面にブラスめっきを施したスチールコードであって、次いで伸線加工を施したのち、該スチールワイヤの表面を、遷移金属を塩として含む水溶液にて洗浄することによって、表面における、ＺｎおよびＣｕを除く遷移金属の濃度が０．０１質量％以上であることを特徴とする請求項１又は２に記載のゴム−スチールコード複合体。
ここで表面における濃度とはＪＩＳ  Ｋ０１６７に従い、Ｘ線光電子分光法によって測定した表面組成の数値を示す。
【請求項４】
前記有機酸コバルト塩（Ｈ）が０部であることを特徴とする請求項１〜３のいずれか１項に記載のゴム−スチールコード複合体。
【請求項５】
ゴムの２５℃におけるＪＩＳ  Ｋ６２５１に基づく１００％伸長引張応力Ｍ１００が３．０〜６．５ＭＰaであることを特徴とする請求項１〜４のいずれか１項に記載のゴム−スチールコード複合体。
【請求項６】
カーボンブラックカップリング剤が式（Ｉ）で表される（Ｂ）ビスマレイミド、式（ＩＩ）又は（ＩＩＩ）で表される（Ｃ）アルキリデンヒドラジド、式（ＩＶ）で表される（Ｄ）ジスルファン、式（Ｖ）で表される（Ｅ）カルボン酸ヒドラジド、式（ＶＩ）で表される（Ｆ）Ｎ，Ｎ’−ビス（２−メチル−２−ニトロプロピル）−１，６−ジアミノヘキサン、式（ＶＩＩ）で表される（Ｇ）５−ニトロソ−８−ヒドロキシキノリンよりなる群より選ばれた少なくとも１種を含むことを特徴とする請求項１〜５のいずれか１項に記載のゴム−スチールコード複合体。
【化１】
0006356007.tif 000013
一般式（Ｉ）中、Ｒは炭素数６〜３０の２価の芳香族炭化水素基、又は炭素数７〜２４の２価のアルキル芳香族炭化水素基、ｘ、ｙはそれぞれ独立に０〜３の整数を表す。
【化２】
0006356007.tif 000014
一般式（ＩＩ）中、ＲＡは炭素数６〜３０の２価の芳香族炭化水素基、炭素数０〜１８の飽和又は不飽和脂肪族炭化水素から任意の位置の水素２つを除いてなる２価の炭化水素基、カルボニル基より選んだ１種である。一般式（ＩＩＩ）中、ＲＢは炭素数６〜３０の２価の芳香族基であり、ＲＢの置換基Ｘはヒドロキシル基、アミノ基より選ばれる１種、又はＲＢがピリジンジイル基、Ｘが水素原子であり、ＲＢ−Ｘとしてピリジル基をなす。一般式（ＩＩ）および（ＩＩＩ）に共通し、Ｒ１〜Ｒ４は水素及び炭素数１〜１８の、直鎖、分岐、環状アルキル基、又は芳香族基であり、それぞれ同じでも異なっていてもよい。
【化３】
0006356007.tif 000015
一般式（ＩＶ）中、ＲＤはチオカルバモイル基、またはベンズイミダゾール基やグアニジン基に連なる、炭素数２〜８の直鎖又は分岐のアルキル鎖を有するアルキル基、アシル基、アルキルアミノ基、アルキルアミド基のいずれかである。チオカルバモイル基は炭素数６〜１０の直鎖、分岐、脂環式アルキル基や芳香族置換されたアリールアルキル基のいずれかを有する。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。
【化４】
0006356007.tif 000016
一般式（Ｖ）中、ＲＥはベンズイミダゾール基やグアニジン基に連なる、炭素数２〜８の直鎖又は分岐のアルキル鎖を有するアルキル基、アシル基、アルキルアミノ基、アルキルアミド基のいずれかである。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。
【化５】
0006356007.tif 000017
【請求項７】
前記（Ｂ）〜（Ｇ）から少なくとも１つが選ばれる、カーボンカップリング剤を０．０５〜１０質量部含むことを特徴とする請求項１〜６の何れか１項に記載のゴム−スチールコード複合体。
【請求項８】
前記請求項１〜７のいずれか１項に記載のゴム−スチールコード複合体を用いたタイヤ。
【発明の詳細な説明】
【技術分野】
【０００１】
本発明は、接着性および耐久性を改良し、さらに特異な粒度分布からなるカーボンブラック及び、カーボンブラック凝集防止の薬品を配合したコーティングゴム組成物とそれを用いたスチールコード−ゴム複合体、タイヤ用ゴム組成物及びタイヤに関する。
【背景技術】
【０００２】
タイヤは各部ごとに、様々な配合のゴム組成物が用いられる製品である。特に補強性材料である、スチールコードを被覆するゴムは、その界面において剥離しないことが求められる。スチールコード表面に施されたブラスめっき中の銅が加硫の際、硫黄と結合生成することにより、ゴム成分との架橋が行われ、強固に接着がなされる。
【０００３】
スチールコード表面の銅と、被覆ゴム組成物中の硫黄との結合生成を促進するために、触媒として作用するコバルト塩のような遷移金属塩を、ゴム組成物に添加することが従来から行われてきたが、一方でコバルト塩の添加は、ゴム成分の老化原因にもなり、耐久性や強度の向上、さらにコストの面でも不利であった。
【０００４】
コバルト塩の使用を大幅に削減する技術として、ゴム組成物にコバルト塩を添加する方法に替り、コバルト塩のような遷移金属塩溶液で洗浄した、ブラスめっきのスチールコードを用いることが特許文献１によって開示されている。銅−硫黄結合生成が起こる、スチールコード表面に選択的に、遷移金属塩を局在化させることで、その触媒作用を利用しつつも、ゴム成分に与える影響を、低減化できるものである。この技術により、コーティングゴムについても、接着性のみならず、耐久性などの物性の向上を目指す環境が整った。
【０００５】
耐久性を向上させるアプローチのひとつとして、硫黄による架橋だけでは、発熱にさらされ続けた場合に、架橋ポリスルフィド鎖の切断が起こるため、熱的に安定な架橋構造を構築する、耐熱性の高い架橋剤としてビスマレイミドを用いることが特許文献２によって開示されている。
【０００６】
また、発熱にさらされても良いようにする一方で、発熱性そのものを低減化するよう改良するには、カーボンブラックの配合量、カーボンブラック種の変更、及び／又は分散改良剤の適用など、様々なアプローチが考えられる。それら従来技術では、発熱性は改善できるものの、一方で耐久性、特に耐亀裂性の低下が見られ、十分なものではない。この点、カーボンブラックの選択の難しさに由来するものである。
【先行技術文献】
【特許文献】
【０００７】
【特許文献１】特開２００９−９１６９１号公報
【特許文献２】特開２００３−６３２０５号公報
【発明の概要】
【発明が解決しようとする課題】
【０００８】
従来、単一種のカーボンブラックでは改善し難かった、耐亀裂性能、耐久性と共に接着性を向上したスチールコード−ゴム複合体を提供する。
【課題を解決するための手段】
【０００９】
本発明者らは、スチールコードと、特定の粒度分布挙動を示す、カーボンブラックが、ゴム中で良好に分散し、カーボンブラックカップリング剤と併用し、さらに有機酸コバルト塩を低減したゴム組成物を用いることにより、従来にはない耐亀裂性とのバランスを保持しつつ、接着性に優れたゴム−スチールコード複合体を得て、本願発明に至ったものである。
【００１０】
すなわち、本発明は、次の（１）〜（８）に存する。
（１）  スチールコードの表面が、天然ゴム及び／又は合成ゴムからなり、ゴム中に含まれる（Ａ）カーボンブラックが、ΔＤ８０、ΔＤ１０について、０．０１μｍ≦粒度分布ΔＤ８０≦０．０６μｍ、０．２μｍ≦粒度分布ΔＤ１０≦０．６μｍ、かつΔＤ１０中心値が、０．１μｍ以上／０．２μｍ以下であることを満たし、ゴム成分１００質量部に対して３０〜６０質量部含み、（Ｂ）ビスマレイミド、（Ｃ）アルキリデンヒドラジド、（Ｄ）ジスルファン、（Ｅ）カルボン酸ヒドラジド、（Ｆ）Ｎ，Ｎ’−ビス（２−メチル−２−ニトロプロピル）−１，６−ジアミノヘキサン、（Ｇ）５−ニトロソ−８−ヒドロキシキノリンからなるカーボンブラックカップリング剤より選ばれた少なくとも１種の化合物、有機酸コバルト塩（Ｈ）を０〜５質量部含むゴム組成物にて被服されていることを特徴とするゴムースチールコード複合体。
ここで、ΔＤ８０、ΔＤ１０とはそれぞれＪＩＳ  Ｋ６２１７−６に準ずるディスク遠心沈降式粒度分布測定により得られた凝集体質量分布曲線における、頻度の高さが最大点の８０％、１０％のときの分布の幅であり、ΔＤ１０中心値とは前記１０％での分布の中心値を示す。
（２）  スチールコードの表面が、天然ゴム及び／又は合成ゴムからなり、ゴム中に含まれる（Ａ）カーボンブラックが、ΔＤ８０、ΔＤ１０について、０．０１μｍ≦粒度分布ΔＤ８０≦０．０６μｍ、０．２μｍ≦粒度分布ΔＤ１０≦０．６μｍ、かつΔＤ８０中心値が、０．０３μｍ以上／０．１５μｍ以下であることを満たし、ゴム成分１００質量部に対して３０〜６０質量部含み、（Ｂ）ビスマレイミド、（Ｃ）アルキリデンヒドラジド、（Ｄ）ジスルファン、（Ｅ）カルボン酸ヒドラジド、（Ｆ）Ｎ，Ｎ’−ビス（２−メチル−２−ニトロプロピル）−１，６−ジアミノヘキサン、（Ｇ）５−ニトロソ−８−ヒドロキシキノリンからなるカーボンブラックカップリング剤より選ばれた少なくとも１種の化合物、有機酸コバルト塩（Ｈ）を０〜５質量部含むゴム組成物にて被服されていることを特徴とするゴム−スチールコード複合体。
ここで、ΔＤ８０、ΔＤ１０とはそれぞれＪＩＳ  Ｋ６２１７−６に準ずるディスク遠心沈降式粒度分布測定により得られた凝集体質量分布曲線における、頻度の高さが最大点の８０％、１０％のときの分布の幅であり、ΔＤ８０中心値とは前記８０％での分布の中心値を示す。
（３）  前記スチールコードがコードの周面にブラスめっきを施したスチールコードであって、次いで伸線加工を施したのち、該スチールワイヤの表面を、遷移金属を塩として含む水溶液にて洗浄することによって、表面における、ＺｎおよびＣｕを除く遷移金属の濃度が０．０１質量％以上であることを特徴とする（１）又は（２）に記載のゴム−スチールコード複合体。
ここで表面における濃度とはＪＩＳ  Ｋ０１６７に従い、Ｘ線光電子分光法によって測定した表面組成の数値を示す。
（４）  前記有機酸コバルト塩（Ｈ）が０部であることを特徴とする（１）〜（３）のいずれか１つに記載のゴムースチールコード複合体。
（５）  ゴムの２５℃におけるＪＩＳ  Ｋ６２５１に基づく１００％伸長引張応力Ｍ１００が３．０〜６．５ＭＰaであることを特徴とする（１）〜（４）のいずれか１つに記載のゴム−スチールコード複合体。
（６）  カーボンブラックカップリング剤が式（Ｉ）で表される（Ｂ）ビスマレイミド、式（ＩＩ）又は（ＩＩＩ）で表される（Ｃ）アルキリデンヒドラジド、式（ＩＶ）で表される（Ｄ）ジスルファン、式（Ｖ）で表される（Ｅ）カルボン酸ヒドラジド、式（ＶＩ）で表される（Ｆ）Ｎ，Ｎ’−ビス（２−メチル−２−ニトロプロピル）−１，６−ジアミノヘキサン、式（ＶＩＩ）で表される（Ｇ）５−ニトロソ−８−ヒドロキシキノリンよりなる群より選ばれた少なくとも１種を含むことを特徴とする（１）〜（５）のいずれか１つに記載のゴム−スチールコード複合体。
【化１】
0006356007.tif 000002
一般式（Ｉ）中、Ｒは炭素数６〜３０の２価の芳香族炭化水素基、又は炭素数７〜２４の２価のアルキル芳香族炭化水素基、ｘ、ｙはそれぞれ独立に０〜３の整数を表す。
【化２】
0006356007.tif 000003
一般式（ＩＩ）中、ＲＡは炭素数６〜３０の２価の芳香族炭化水素基、炭素数０〜１８の飽和又は不飽和脂肪族炭化水素から任意の位置の水素２つを除いてなる２価の炭化水素基、カルボニル基より選んだ１種である。一般式（ＩＩＩ）中、ＲＢは炭素数６〜３０の２価の芳香族基であり、ＲＢの置換基Ｘはヒドロキシル基、アミノ基より選ばれる１種、又はＲＢがピリジンジイル基、Ｘが水素原子であり、ＲＢ−Ｘとしてピリジル基をなす。一般式（ＩＩ）および（ＩＩＩ）に共通し、Ｒ１〜Ｒ４は水素及び炭素数１〜１８の、直鎖、分岐、環状アルキル基、又は芳香族基であり、それぞれ同じでも異なっていてもよい。
【化３】
0006356007.tif 000004
一般式（ＩＶ）中、ＲＤはチオカルバモイル基、またはベンズイミダゾール基やグアニジン基に連なる、炭素数２〜８の直鎖又は分岐のアルキル鎖を有するアルキル基、アシル基、アルキルアミノ基、アルキルアミド基のいずれかである。チオカルバモイル基は炭素数６〜１０の直鎖、分岐、脂環式アルキル基や芳香族置換されたアリールアルキル基のいずれかを有する。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。
【化４】
0006356007.tif 000005
一般式（Ｖ）中、ＲＥはベンズイミダゾール基やグアニジン基に連なる、炭素数２〜８の直鎖又は分岐のアルキル鎖を有するアルキル基、アシル基、アルキルアミノ基、アルキルアミド基のいずれかである。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。
【化５】
0006356007.tif 000006
（７）  前記（Ｂ）〜（Ｇ）から少なくとも１つが選ばれる、カーボンカップリング剤を０．０５〜１０質量部含むことを特徴とする（１）〜（６）の何れか１つに記載のゴム−スチールコード複合体。
（８）  前記（１）〜（７）のいずれか１つに記載のゴム−スチールコード複合体を用いたタイヤ。
【発明の効果】
【００１１】
（１）〜（４）によれば、本発明に規定されている、粒度分布を備えたカーボンブラックを、スチールコードコーティングゴム成分中に良好に分散させることができ、その結果、良好にバランスした接着性と耐亀裂性を備えた、ゴム−スチールコード複合体が得られる。
（５）および（６）によれば、スチールコードコーティングゴム成分中の有機酸コバルト塩の配合量を削減又は、使用せずに効果的に接着性の改善が可能であり、（１）の特異な分布挙動を示すカーボンブラックとカーボンブラックカップリング剤で耐亀裂性の改善を、より効果的なものとすることができる。
（７）によれば、（１）〜（６）により得られたスチールコードコーティングゴムに適した強度が示される。
（８）によれば、カーボンブラックカップリング剤において、好ましい化合物が選択できる。さらに（９）によれば、その適切な配合量が示される。
（１０）によれば、上記（１）〜（９）で得られた、接着性、耐亀裂性に優れたゴム−スチールコード複合体を用いたタイヤが提供される。
【図面の簡単な説明】
【００１２】
【図１】図１は、模式的に表した凝集体質量分布曲線と、カーボンブラックの粒度のパラメータを示したものである。
【発明を実施するための形態】
【００１３】
本発明においては、ゴム組成物に配合される、（Ａ）カーボンブラックが、ディスク遠心沈降式粒度分布測定における、図１で模式的に表される凝集体質量分布曲線においてそれぞれ示されている粒度分布の幅である、ΔＤ８０、ΔＤ１０について、０．０１μｍ≦粒度分布ΔＤ８０≦０．０６μｍ、０．２μｍ≦粒度分布ΔＤ１０≦０．６μｍ、かつΔＤ１０中心値が、０．１μｍ以上／０．２μｍ以下、またはΔＤ８０中心値が、０．０３μｍ以上／０．１５μｍ以下であることを満たすことを特徴とする。
【００１４】
上記、粒度分布ΔＤ８０、ΔＤ１０が、０．０１μｍ≦粒度分布ΔＤ８０≦０．０６μｍ、かつ０．２μｍ≦粒度分布ΔＤ１０≦０．６μｍを満たすようにするには、ブレンドの場合、大粒度側についてはＡＳＴＭのコードにおいて、Ｎ６００〜Ｎ８００のカーボンブラックと、小粒度側についてＮ３００〜Ｎ４００のカーボンブラックを、練り中に同時に投入する、事前にカーボンのみをブレンド（プリブレンド）したものを練り中に投入する、大粒度のカーボンを含むゴム組成物と小粒度のカーボンを含むゴム組成物を混練りすることで、配合するが、条件を満たす分布については、大粒度、小粒度の分布が判明している２種のカーボンブラックの、各々の配合比におけるシミュレーションした結果などに従って配合することで得ることができる。
【００１５】
スチールコードコーティングゴムに配合する場合、粒度分布ΔＤ１０が０．２μｍ以下の粒度分布の場合、接着性には優れるが耐亀裂性は不十分であり、一方ΔＤ１０が０．６μｍ以上の場合も接着性は十分であるが耐亀裂性が低下する。またΔＤ８０が０．０６μｍ以上の場合も、接着性は満たすが耐亀裂性が低下する。そしてΔＤ８０が０．０１μｍ以下の物を生産するにはコスト面で多大なデメリットがあり、効果が期待できない。
【００１６】
さらに、カーボンブラックが粒度分布ΔＤ１０について０．２μｍ≦粒度分布ΔＤ１０≦０．５μｍを満たすことが好ましく、０．２５μｍ≦粒度分布ΔＤ１０≦０．４５μｍを満たすことが、特に好ましい。一方、粒度分布ΔＤ８０は０．０３μｍ≦粒度分布ΔＤ８０≦０．０５μｍを満たすことが好ましい。粒度分布ΔＤ１０、ΔＤ８０の両方については、０．２５μｍ≦粒度分布ΔＤ１０≦０．４５μｍかつ０．０３μｍ≦粒度分布ΔＤ８０≦０．０５μｍが好ましい。一般的には大粒径カーボンを単独で用いた際には耐久性が低下する傾向にあるものを、上記粒度分布挙動を満たすことで耐亀裂性と接着性が高度に両立可能なカーボンブラックとなる。
【００１７】
上記、粒度分布挙動を示すカーボンブラックは、図１で表されているように、その凝集体質量分布曲線においては、最頻値を与える、粒度のピークについてはシャープな分布を示すが、裾において、広がりが見られ、いわゆる裾引き、テーリングした分布挙動を示す。そのため、上記のような極端に異なる、ΔＤ１０とΔＤ８０の数値範囲となる。一見して、必ずしも２峰性、或いはそれ以上の多峰性を示している様に見えるとは限らないが、単一成分ではないことが明らかな分布挙動を示す。
【００１８】
また、図１において示されているΔＤ１０中心値が、０．１μｍ以上／０．２μｍ以下であることにより、特に耐亀裂性の改善が見られる傾向がある。このΔＤ１０中心値を満たすようにするには、大粒径と小粒径のカーボンブラックが、適宜共存することで、条件を満たすことができる。同様にΔＤ８０中心値が０．０３μｍ以上／０．１５μｍ以下である場合も、耐亀裂性能が好ましい。
【００１９】
通常、上記のような本発明に適した粒度分布挙動を示す（Ａ）カーボンブラックは、ブレンドによって得るのが容易であると考えられるが、場合によっては製造炉での燃焼条件の調整により、単一の工程で得られたものであっても、粒度分布の条件を満たすものであれば、使用することができる。また、幅広い分布を持ったカーボンブラックから、特定の粒度領域を不完全に除くことでも得ることができ、粒度分布の条件を満たせば、本発明に使用することができる。
【００２０】
上記、条件を満たすように混合或いは分別された、もしくは、一工程から製造された本発明に使用するカーボンブラックを、ゴム成分１００質量部に対し、２０〜１１０質量部添加することで本発明に使用するゴム組成物が得られる。この場合、粒度分布において、ΔＤ１０、ΔＤ８０の条件を満たすカーボンブラックが、２種のカーボンブラックを混合して成るものである場合、使用においてあらかじめ混合しておくことは必須でなく、上記条件を満たす、混合比配分があらかじめ判明している場合に、２種のカーボンブラックのそれぞれの必要質量部を、ゴム成分１００質量部に対し、合計で２０〜１１０質量部となるように、ゴム成分への添加時に、２種のカーボンブラックを個々に同時、或いは、時間差を伴って添加してもよい。又、各々のカーボンブラックをゴム成分に添加し混練したものを、さらに合わせて混練してもよい。
【００２１】
上記とは逆に、分散性を考慮して、あらかじめ２種のカーボンブラックを混合したプリブレンドを、調製して用いる場合には、混合・撹拌等において、乾式、湿式をはじめ種々の方法を用いることができるが、その工程において、特に大粒度成分のストラクチャが破壊され、粒度変化をきたさない程度に、また粒度変化をきたし難い方法を用いて、行うことが好ましい。
【００２２】
上記、粒度分布において、ΔＤ１０、ΔＤ８０の条件を満たす（Ａ）カーボンブラックの添加量は、ゴム成分１００質量部に対して、２０〜１１０質量部配合することができ、３０〜６０質量部が好ましく、４０〜６０質量部が特に好ましい。
【００２３】
次に本発明におけるゴム組成物は、カーボンブラックカップリング剤として、（Ｂ）ビスマレイミド化合物、（Ｃ）アルキリデンヒドラジド化合物、（Ｄ）ジスルファン化合物、（Ｅ）カルボン酸ヒドラジド、（Ｆ）Ｎ，Ｎ’−ビス（２−メチル−２−ニトロプロピル）−１，６−ジアミノヘキサン、（Ｇ）５−ニトロソ−８−ヒドロキシキノリンよりなる群より、選ばれる少なくとも１種を含むことを特徴とする。
【００２４】
本発明において、ゴム組成物に配合できる、（Ｂ）ビスマレイミド化合物は下記一般式（Ｉ）で表される化合物である。
【化６】
0006356007.tif 000007
一般式（Ｉ）中、Ｒは炭素数６〜３０の２価の芳香族炭化水素基、又は炭素数７〜２４の２価のアルキル芳香族炭化水素基、ｘ、ｙはそれぞれ独立に０〜３の整数を表す。
【００２５】
本発明に、用いることができる（Ｂ）ビスマレイミド化合物としては、Ｎ，Ｎ′−１，２−フェニレンジマレイミド、Ｎ，Ｎ′−１，３−フェニレンジマレイミド、Ｎ，Ｎ′−１，４−フェニレンジマレイミド、Ｎ，Ｎ’−（４，４’−ジフェニルメタン）ビスマレイミド、ビス（３−エチル−５−メチル−４−マレイミドフェニル）メタン等を例示でき、ゴム組成物中に、これらを１種以上含むことができる。特にＮ，Ｎ’−（４，４’−ジフェニルメタン）ビスマレイミドが好適に使用できる。
【００２６】
本発明において、ゴム組成物に配合できる、（Ｃ）アルキリデンヒドラジド化合物は下記一般式（ＩＩ）〜（ＩＩＩ）で表される化合物である。
【化７】
0006356007.tif 000008
一般式（ＩＩ）中、ＲＡは炭素数６〜３０の２価の芳香族基、炭素数０〜１８の飽和又は不飽和直鎖状炭化水素から、任意の位置の水素２つを除いてなる２価の炭化水素基、カルボニル基より選んだ１種である。一般式（ＩＩＩ）中、ＲＢは炭素数６〜３０の２価の芳香族基であり、ＲＢの置換基Ｘはヒドロキシル基、アミノ基より選ばれる１種、又はＲＢがピリジンジイル基、Ｘが水素原子であり、ＲＢ−Ｘとしてピリジル基をなす。一般式（ＩＩ）および（ＩＩＩ）に共通し、Ｒ１〜Ｒ４は水素及び炭素数１〜１８の、直鎖、分岐、環状アルキル基、又は芳香族基であり、それぞれ同じでも異なっていてもよい。
【００２７】
本発明に、用いることができる（Ｃ）アルキリデンヒドラジド化合物としては、一般式（ＩＩ）で表されるものとして、Ｎ，Ｎ′−ジ（１−メチルエチリデン）−イソフタル酸ジヒドラジド、Ｎ，Ｎ′−ジ（１−メチルエチリデン）−アジピン酸ジヒドラジド、Ｎ，Ｎ′−ジ（１−メチルプロピリデン）イソフタル酸ジヒドラジド、Ｎ，Ｎ′−ジ（１−メチルプロピリデン）−アジピン酸ジヒドラジド、Ｎ，Ｎ′−ジ（１，３−ジメチルプロピリデン）−イソフタル酸ジヒドラジド、Ｎ，Ｎ′−ジ（１，３−ジメチルプロピリデン）−アジピン酸ジヒドラジド、Ｎ，Ｎ′−ジ（１−フェニルエチリデン）−イソフタル酸ジヒドラジド、Ｎ，Ｎ′−ジ（１−フェニルエチリデン）−アジピン酸ジヒドラジドや、テレフタル酸ジヒドラジド、アゼライン酸ジヒドラジド、コハク酸ジヒドラジド、イコサノイックジカルボン酸ジヒドラジド、炭酸ジヒドラジドのアルキリデン誘導体、等が挙げられる。また、一般式（ＩＩＩ）で表されるものとしては、３−ヒドロキシ−Ｎ−（１−メチルエチリデン）−２−ナフトエ酸ヒドラジド、３−ヒドロキシ−Ｎ−（１−メチルプロピリデン）−２−ナフトエ酸ヒドラジド、３−ヒドロキシ−Ｎ−（１，３−ジメチルプロピリデン）−２−ナフトエ酸ヒドラジド、３−ヒドロキシ−Ｎ−（１−フェニルエチリデン）−２−ナフトエ酸ヒドラジド等の３−ヒドロキシ−２−ナフトエ酸ヒドラジドのアルキリデン誘導体の他に、サリチル酸ヒドラジド、４−ヒドロキシ安息香酸ヒドラジド、アントラニル酸ヒドラジド、１−ヒドロキシ−２−ナフトエ酸ヒドラジドのアルキリデン誘導体などが挙げられる。また、一般式（ＩＩＩ）において、ＲＢ−Ｘとしてピリジル基をなす場合として表されるものとしては、Ｎ−（１−メチルエチリデン）−イソニコチン酸ヒドラジド、Ｎ−（１−メチルプロピリデン）−イソニコチン酸ヒドラジド、Ｎ−（１，３−ジメチルプロピリデン）−イソニコチン酸ヒドラジド、Ｎ−（１−フェニルエチリデン）−イソニコチン酸ヒドラジド等のイソニコチン酸ヒドラジドのアルキリデン誘導体、等が挙げられる。
【００２８】
本発明に用いることができる（Ｄ）ジスルファン化合物とは、２つのつながった硫黄原子を構造に含むものであり、命名法によってはジスルフィドと命名されてもよい化合物である。下記に示す一般式（ＩＶ）で表される。
【化８】
0006356007.tif 000009
一般式（ＩＶ）中、ＲＤはチオカルバモイル基、またはベンズイミダゾール基やグアニジン基に連なる、炭素数２〜８の直鎖又は分岐のアルキル鎖を有するアルキル基、アシル基、アルキルアミノ基、アルキルアミド基のいずれかである。チオカルバモイル基は炭素数６〜１０の直鎖、分岐、脂環式アルキル基や芳香族置換されたアリールアルキル基のいずれかを有する。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。
【００２９】
一般式（ＩＶ）で表されるものとして、ＲＤが置換されたチオカルバモイル基である、テトラ（アルキル）チウラムジスルフィド、テトラ（アリールアルキル）チウラムジスルフィド等が挙げられる。また、ＲＤがベンズイミダゾール基や、炭素数１〜８の直鎖、分岐、脂環式アルキル基やアリール基で置換されたグアニジン基に連なった、炭素数２〜８の直鎖又は分岐のアルキル鎖部分を有するアルキル基、アシル基、アルキルアミノ基、アルキルアミド基である、Ｎ，Ｎ’−ジ−（１Ｈ−ベンズイミダゾール−２−イル）−ω，ω’−ジスルファンジイルジアルカンアミン、Ｎ，Ｎ’−ジ−（ベンズイミダゾール−２−イル）−ω，ω’−ジスルファンジイルジアルカンアミド、ビス［ω−（ベンゾイミダゾール−１−イル）−ω−オキソアルキル］ジスルファン、ビス［ω−（２，３−ジフェニルグアニジノ）アルキル］ジスルファンや、前記化合物のベンズイミダゾール上の炭素原子又は窒素原子上の水素原子が炭素数１〜４の直鎖、または分岐のアルキル基やハロゲン原子、アミノ基、ヒドロキシル基、メルカプト基のいずれかで置換されていてもよい。
【００３０】
本発明に用いることができるカルボン酸ヒドラジド化合物（Ｅ）とは下記、一般式（Ｖ）で表されるものである。
【化９】
0006356007.tif 000010
一般式（Ｖ）中、ＲＥはベンズイミダゾール基やグアニジン基に連なる、炭素数２〜８の直鎖又は分岐のアルキル鎖を有するアルキル基、アシル基、アルキルアミノ基、アルキルアミド基のいずれかである。ベンズイミダゾール骨格の炭素原子や窒素原子上の水素は、炭素数１〜４の直鎖または分岐のアルキル基やハロゲン原子、アミノ基、ヒドロキシル基、メルカプト基のいずれかで置換されていてもよい。グアニジン基は炭素数１〜８の直鎖、分岐、脂環式アルキル基やアリール基のいずれかで置換されていてもよい。 
【００３１】
一般式（Ｖ）で表される、（Ｅ）カルボン酸ヒドラジドは、前記で述べた（Ｃ）アルキリデンヒドラジドとは区別しているが、Ｃ＝Ｎ２重結合を有しない。炭素数２〜８の直鎖アルキル鎖部分を有するカルボン酸から誘導され、ヒドラジンの片側の窒素原子にアシル基か結合したカルボン酸アミドであり、特に本願で用いたものはアルキル鎖部分に、直接または窒素原子を介して、５員環部分の炭素又は窒素で結合したベンズイミダゾール基やグアニジン基を有するものを用いる。また、該ベンズイミダゾール基の炭素原子や窒素原子上の水素原子が、炭素数１〜４の直鎖または分岐のアルキル基やハロゲン原子、アミノ基、ヒドロキシル基、メルカプト基で置換されていてもよい。具体的な化合物としては２−［（１Ｈ−ベンゾイミダゾール−２−イル）アミノ］アセトヒドラジド、２−（２−アミノ−ベンゾイミダゾール−１−イル）アセトヒドラジド等が挙げられる。
【００３２】
【化１０】
0006356007.tif 000011
上記（Ｂ）〜（Ｅ）に加え、式（ＶＩ）で表される（Ｆ）Ｎ，Ｎ’−ビス（２−メチル−２−ニトロプロピル）−１，６−ジアミノヘキサン、式（ＶＩＩ）で表される（Ｇ）５−ニトロソ−８−ヒドロキシキノリンもカーボンブラックカップリング剤として、用いることができる。
【００３３】
（Ｂ）ビスマレイミド化合物、（Ｃ）アルキリデンヒドラジド化合物、（Ｄ）ジスルファン化合物、（Ｅ）カルボン酸ヒドラジド化合物、（Ｆ）Ｎ，Ｎ’−ビス（２−メチル−２−ニトロプロピル）−１，６−ジアミノヘキサン、（Ｇ）５−ニトロソ−８−ヒドロキシキノリンから少なくとも1つが選択されるカーボンブラックカップリング剤の合計配合量は、ゴム成分１００質量部に対して、０．０５〜１０質量部であることを特徴とする。０．０５質量部以上で効果が現れ、１０質量部以下にすることで接着性が良好な範囲で使用できる。０．０５〜６質量部で用いるのが好ましく、１〜６質量部がさらに好ましく、１〜２質量部が特に好ましい。これら（Ｂ）〜（Ｇ）から少なくとも1つが選択されるカーボンブラックカップリング剤は、粒度分布において、ΔＤ１０、ΔＤ８０の条件を満たす（Ａ）カーボンブラックを、ゴム組成物に配合して混練する際に、共に配合することが好ましい。この際に、（Ａ）カーボンブラックを、ゴム組成物に配合する際の方法に合わせて、カーボンブラックカップリング剤も配合タイミングや、一括又は分割配合等を、適宜選んで添加することが好ましい。
【００３４】
本発明のゴム組成物は、天然ゴム（ＮＲ）単独、または、イソプレンゴム（ＩＲ）、ブタジエンゴム（ＢＲ）、クロロプレンゴム（ＣＲ）、ブチルゴム（ＩＩＲ）、スチレン−ブタジエンゴム（ＳＢＲ）、アクリロニトリル−ブタジエンゴム（ＮＢＲ）、エチレン−プロピレン−ジエンゴム（ＥＰＤＭ）などから選ばれる合成ゴムを、天然ゴム５０〜１００質量部及び／または合成ゴム０〜５０質量部からなる、ゴム１００質量部となるように、適宜配合して用いることができる。天然ゴム８０〜１００質量部が好ましい。
【００３５】
上記のように配合されたゴム組成物において、２５℃におけるＪＩＳ  Ｋ６２５１に基づく１００％伸長引張応力Ｍ１００は３．０〜６．５ＭＰaである。引張応力がこの範囲にあれば、コーティングゴムとして用いた場合、歪み等が抑えられ、耐亀裂性が使用に適した範囲となる。
【００３６】
次に、上記得られた、スチールコードコーティングゴム用組成物は、ブラスめっきしたスチールコードを被覆するのに用いられるが、スチールコードを構成するスチールワイヤをあらかじめ表面処理することにより、上記ゴム組成物が、その優れた耐亀裂性を損なうことなく、効果を発揮することができる。なお、スチールワイヤをより合わせたものがスチールコードである。
【００３７】
すなわち、ブラスめっきしたスチールコードにおいてブラスめっき表面に存在する銅と、加硫による硫黄の結合生成により、コーティングゴムとスチールコードが強固に接着されるが、実際の工程において、伸線加工に引き続いて、遷移金属塩水溶液で洗浄することにより、［１］接着阻害成分の除去、［２］接着プロモーターの効果的な導入を図ることができる。
【００３８】
［１］接着阻害成分の除去とは、主に伸線加工の際、潤滑剤に含まれるリン酸化合物に極圧高温条件下でさらされることで、リン酸化合物系の被膜が生成し、これが銅−硫黄結合生成を阻害する要因となる。また、ブラスめっき中の亜鉛も酸化されて酸化亜鉛被膜を形成すると接着を阻害する。よって、そのような接着阻害要因を除去することで接着効果の低下が防止できるが、遷移金属の有機酸塩水溶液での洗浄が、接着阻害成分の被膜除去に有効である。
【００３９】
［２］接着プロモーターの効果的な導入とは、遷移金属塩水溶液で洗浄を経たブラスめっきの表面には、遷移金属塩が残留し、この残渣が銅と硫黄の結合生成を促す接着プロモーターとして作用するものである。これは従来、ゴム組成物の方に遷移金属塩、特に典型的なものとしてはコバルト塩を配合することにより、その作用が得られていたものである。
【００４０】
ここでいう、遷移金属とは周期律表、第４周期のスカンジウム：Ｓｃから亜鉛：Ｚｎ、第５周期のイットリウム：Ｙからカドミウム：Ｃｄ、第６周期のランタン：Ｌａから水銀：Ｈｇまでの金属元素を指す。
典型的にはコバルト塩が有用であり、塩化コバルト、硝酸コバルト、硫酸コバルト、酢酸コバルト、クエン酸コバルト、グルコン酸コバルトおよびアセチルアセトナトコバルトなどから少なくとも１種が選択されるコバルト塩の水溶液を用いることができる。その他遷移金属塩を含む水溶液として、鉄：Ｆｅや銀：Ａｇの塩化物、硝酸塩、硫酸塩、酢酸塩の内、可溶性のものを用いることができる。また、当然ながら、ブラスめっき中に含まれる亜鉛や、さらに加えて接着反応そのものの対象である銅の塩は含まない。
また、上記、遷移金属塩の水溶液のｐＨは５〜８程度の範囲が好ましい。水溶液がこの範囲を外れると、めっきに悪影響が及びゴムとの接着性が低下する。また、ｐＨを５〜８程度の中性付近にすれば、環境負荷が小さく、製造時の使用者への曝露に対する、安全性や試薬安全性の面からも好ましい。
なお、洗浄条件は、水溶液の濃度に応じて［１］の接着阻害成分除去に必要な洗浄時間を適宜設定すればよい。例えば酢酸コバルト含有水溶液の場合は、１０ｇ／ｌの濃度で洗浄時間は３０〜６０秒が好ましい条件となる。
【００４１】
上記した遷移金属塩水溶液による洗浄処理を経たスチールコードは、そのブラスめっきの表面に酸化亜鉛層のような酸化物層やリン酸化合物層がなく、めっき表面に０．０１質量％以上の銅及び亜鉛を除く遷移金属塩、典型的なものとしてはコバルト塩が存在する状態となる。ここで、コバルトの定量は、ＪＩＳ  Ｋ０１６７に基づく、Ｘ線光電子分光法：Ｘ−Ｒａｙ  Ｐｈｏｔｏｅｌｅｃｔｒｏｎ  Ｓｐｅｃｔｒｏｓｃｏｐｙ、ＸＰＳによる表面組成の分析によって得られる値である。当然ながら、コバルト以外の金属でも分析は可能である。
上記した洗浄処理を行うことによって、ゴムとの接着阻害成分がないことに加え、接着プロモーターとして機能するコバルトを有するめっき表面が得られる結果、スチールコードのゴムに対する接着性は大幅に改善される。従って、ゴム側に通常配合する接着プロモーターを省略したとしても、スチールコードとゴムとの接着を確実にはかることができる。一方で、従来からゴム側に配合されてきた接着プロモーターを省略できる。ゴム側の接着プロモーターは、スチールコードの表面で接着反応が起こるので、表面近傍の一部を除き反応には寄与しない。余剰な接着プロモーターがコスト増につながるだけならまだしも、ゴム成分中のジエン系ポリマーの攻撃することにより、主鎖の切断などの要因となるので、削減により、ゴムの耐劣化性及び耐亀裂成長性を向上することも可能である。
なお、めっき表面に２０質量％を超えるコバルトが存在すると、接着プロモーターとして機能するよりも、むしろゴムとの接着阻害要因として働いてしまうことから、コバルトを始めとする、遷移金属の濃度は２０質量％を上限とする。
【００４２】
ここでいう、めっき表面とは、スチールコードを構成する、ワイヤのフィラメントの半径方向内側に、１０ｎｍ程度までの深さの表層領域である。概ね、Ｘ線光電子分光法による分析において、通常の分析条件で、照射した励起Ｘ線が到達し得る深度である。この深度までの組成がある程度数値に反映されるが、表面すなわち深度０ｎｍに近い層に存在している元素ほど数値に大きく反映されるものである。この点において「表面組成の分析値」とは「質量％」の単位を用いて表示されるが、照射Ｘ線の到達深度までを、仮に削り取って、その中に含まれる元素の存在割合を意味するというものではない。
【００４３】
また、その他の元素において、その表面におけるリン濃度が２．５質量％以下および亜鉛濃度が１５質量％以下であることが好ましい。めっき表面におけるリン濃度が２．５質量％を超えると、接着阻害効果が大きくなり、また同様に、亜鉛濃度が１５質量％を超えると、接着阻害効果が大きくなり、いずれの場合もゴム中にコバルト塩を配合しないと十分な接着性能が得られないおそれがある。なお、上記、リン濃度、亜鉛濃度とも、コバルトの分析同様、Ｘ線光電子分光法により、表面組成を分析した数値である。
【００４４】
以上のような、スチールコード側での表面処理により、通常はコーティングゴムに特徴的に配合する成分である、（Ｈ）コバルト塩を配合しないか、または少量配合に抑えることができる。スチールコードの表面処理をしない場合は、５質量部程度までのコバルト塩を配合し、３質量部以下が好ましく、１質量部以下が特に好ましい。
【００４５】
本発明のゴム組成物は、上記、ゴム成分と、粒度分布においてΔＤ１０、ΔＤ８０の条件を満たすカーボンブラックに加え、ゴム工業で通常使用されている種々の成分を含むことができる。例えば、種々の成分として、充填剤（例えば、シリカ等の補強性充填剤；並びに炭酸カルシウム及び炭酸カルシウムなどの無機充填剤）；加硫促進剤；老化防止剤；酸化亜鉛；ステアリン酸；軟化剤；及びオゾン劣化防止剤等の添加剤を挙げることができる。なお、加硫促進剤として、Ｍ：２−メルカプトベンゾチアゾール、ＤＭ：ジベンゾチアゾリルジスルフィド、ＣＺ：Ｎ−シクロヘキシル−２−ベンゾチアゾリルスルフェンアミド及び、ＤＺ：Ｎ，Ｎ−ジシクロヘキシル−１，３−ベンゾチアゾール−２−スルフェンアミド等のチアゾール系加硫促進剤；ＴＴ：テトラメチルチウラムスルフィド等のチウラム系加硫促進剤；並びにＤＰＧ：ジフェニルグアニジン等のグアニジン系の加硫促進剤等を挙げることができる。なお、チウラム系の加硫促進剤を用いる際に、カーボンカップリング剤として（Ｄ）ジスルファン系の促進剤である、チウラムジスルフィド類を用いる際は、その加減について考慮されるべきであるし、グアニジン系のものも同様に、（Ｄ）ジスルファン系、（Ｅ）カルボン酸ヒドラジド系のものにグアニジン基を含む場合はその加減について考慮されるべきである。
【００４６】
さらに、硫黄をゴム成分１００質量部に対して１〜１０質量部の範囲で配合することができ、１〜７質量部の範囲が好ましく、２〜４質量部の範囲がより好ましい。
【００４７】
本発明に特徴的な、特異な粒度分布挙動を示す、カーボンブラックを用いたゴム組成物は、上記各成分を、例えば、バンバリーミキサー、ニーダー等により混練することにより、製造することができ、さらにブラスめっきしたスチールコード、特に好ましくは遷移金属塩水溶液で洗浄することにより表面処理した、スチールコードを被覆して、加硫することで低発熱性と耐亀裂性を両立し、さらに接着性、耐久性に優れたゴム−スチールコード複合体が製造される。
【００４８】
本発明のゴム−スチールコード複合体を用いたタイヤは、その低発熱性、耐亀裂性の特徴を生かして、航空機用タイヤを始めとする重荷重用タイヤに用いることができる。
【実施例】
【００４９】
次に、実施例、比較例により、本発明を更に詳細に説明するが、本発明はこれらに制約されるものではない。
【００５０】
スチールコードコーティングゴムとして天然ゴム及び／又は合成ゴムからなるポリマー１００質量部に対して、表１および表２に示した、様々なΔＤ１０、ΔＤ８０の条件を満たすカーボンブラックやカーボンブラックカップリング剤でゴム組成物を処方し、１４５℃、９０分の条件で加硫して、コーティング用ゴムのサンプルを作成した。また、ブラスめっきのスチールコードに上記、処方したゴム組成物をコーティングしたもの、さらに場合によっては、有機酸コバルト水溶液で表面処理した、ブラスめっきのスチールコードをコーティングしたものを、１４５℃、９０分の条件で加硫して、ゴム−スチールコード複合体を作成した。得られた各々のコーティング用ゴム組成物、およびゴム−スチールコード複合体について発熱性、耐久性について下記評価方法にて評価した。
【００５１】
［弾性率の評価］
上記で作成した、加硫したコーティングゴム用組成物のサンプルを、ＪＩＳ  Ｋ６２５１に基づき、１００％伸長引張応力Ｍ１００を測定した。
【００５２】
［耐亀裂性の評価］
上記で作成した、加硫したコーティングゴム用組成物のサンプルを、引張試験装置（インストロン社製）を使用し、ＪＩＳ  Ｋ６２５２に従い、トラウザ形で引き裂き強度を測定した。実施例１〜１５と比較例１〜１０は比較例１の値を１００とする指数で表したものであり、数値が大きいほど良好である。
【００５３】
［接着性の評価］
上記で作成した、加硫したゴム−スチールコード複合体のサンプルについて、コーティングゴムを引きはがし、ＦＩＢ−ＴＥＭを用いＣｕおよびＳの元素比の定量化により、接着性を評価した。実施例１〜１５と比較例１〜１０は比較例１の値を１００とする指数で表したものであり、数値が大きいほど良好である。
【００５４】
【表１】
0006356007.tif 000012
【００５５】
ＳＢＲ：スチレン−ブタジエンゴム
カーボンブラックカップリング剤
化合物ａ：Ｎ，Ｎ’−ジフェニルメタンビスマレイミド、三井化学（株）製
化合物ｂ：３−ヒドロキシ−Ｎ−（１，３−ジメチルブチリデン）−２−ナフトエ酸ヒドラジド
化合物ｃ：３−ヒドロキシ−Ｎ−（１−メチルエチリデン）−２−ナフトエ酸ヒドラジド
化合物ｄ：Ｎ，Ｎ’−ジ（１−メチルエチリデン）−イソフタル酸ジヒドラジド
化合物ｅ：Ｎ−（１−メチルエチリデン）−イソニコチン酸ヒドラジド
化合物ｆ：Ｎ，Ｎ’−ジ−（１Ｈ−ベンゾイミダゾール−２−イル）−２，２’−ジスルファンジイルエタンアミン
化合物ｇ：Ｎ，Ｎ’−ジ−（１Ｈ−ベンゾイミダゾール−２−イル）−３，３’−ジスルファンジイルジプロパンアミド
化合物ｈ：ビス［３−（２−アミノ−ベンゾイミダゾール−１−イル）−３−オキソプロピル］ジスルファン
【００５６】
共通成分の内訳と各々の配合部数、合計で１６質量部
ステアリン酸：１質量部
酸化亜鉛：７質量部
老化防止剤：大内新興化学工業製、ノクラック６Ｃ、１質量部
加硫促進剤：大内新興化学工業製、ノクセラーＤＺ、１質量部
Ｎ，Ｎ−ジシクロヘキシル−１，３−ベンゾチアゾール−２−スルフェンアミド
硫黄：６質量部
【００５７】
（Ａ）カーボンブラック
・実施例は旭カーボン社製のＡＳＴＭ規格において、Ｎ６６０とＮ３３０に相当するカーボンブラック２種をブレンドして作成。
【００５８】
表1において、天然ゴムを用い（Ａ）カーボンブラックがΔＤ１０、ΔＤ８０の条件を満たさず、カーボンブラックカップリング剤を用いない比較例１と２では接着性と耐亀裂性の両立が難しい。（Ａ）カーボンブラックが条件を満たしても、カーボンブラックカップリング剤を用いない比較例３やカーボンブラックカップリング剤を少量用いた比較例４では、同様か又は、改善はみられるものの有効なものではない。カーボンブラックがΔＤ１０、ΔＤ８０の分布幅、ΔＤ１０中心値の条件を満たし、カーボンブラックカップリング剤である（Ｂ）マレイミドを添加した実施例１〜４では、接着性、耐亀裂性の向上効果が認められる。さらにカーボンブラックカップリング剤を変えながら検討した、実施例５〜１４などもバランスの良い改善傾向がみられる。特にブラスめっきのスチールコードを遷移金属塩水溶液で表面処理した、実施例５や１２〜１４が好ましい結果を与えている。
【産業上の利用可能性】
【００５９】
本発明を利用すれば、異なる粒度の成分からなる、接着性と耐亀裂性の改善効果に優れた、カーボンブラックが得られ、さらに、（Ｂ）〜（Ｇ）から少なくとも1つが選択されるカーボンブラックカップリング剤を併用することで、耐亀裂性良好なゴム組成物、およびブラスめっきのスチールコード、特にコバルトを始めとする、遷移金属塩水溶液で表面処理したスチールコードと共に用いて、接着性や耐久性にも優れたゴム−スチールコード複合体が得られる。
【図１】
0006356007.tif 000018